(57)【要約】【課題】ポリウレタンを分解できる新規な微生物を得ることが本発明の課題である。【解決手段】本発明により、新規な微生物であるシュードザイマ属に属する酵母ＢＳ−ＵＥ５株（ＦＥＲＭ  Ｐ−２０２４３）が与えられた。酵母ＢＳ−ＵＥ５株はポリウレタンを分解する活性を有するので、本発明により、ポリウレタンを微生物分解する新たな方法も与えられた。【選択図】なし【特許請求の範囲】
【請求項１】
ポリウレタンを分解する作用を有する、シュードザイマ属（Ｐｓｅｕｄｏｚｙｍａ  ｓｐ．）に属する酵母であるＢＳ−ＵＥ５株（ＦＥＲＭ  Ｐ−２０２４３）。
【請求項２】
ポリウレタンをシュードザイマ属（Ｐｓｅｕｄｏｚｙｍａ  ｓｐ．）に属する酵母であるＢＳ−ＵＥ５株（ＦＥＲＭ  Ｐ−２０２４３）で微生物分解する方法。
【請求項３】
前記ポリウレタンがエステル系のポリウレタンであることを特徴とする請求項２に記載の方法。
【請求項４】
前記ポリウレタンがポリウレタンフォームであることを特徴とする請求項２又は３に記載の方法。
【発明の詳細な説明】
【技術分野】
【０００１】
本発明は、ポリウレタンを分解する作用を有する、シュードザイマ属（Ｐｓｅｕｄｏｚｙｍａ  ｓｐ．）に属する酵母であるＢＳ−ＵＥ５株（ＦＥＲＭ  Ｐ−２０２４３）に関する。更に本発明は、ポリウレタンを、シュードザイマ属（Ｐｓｅｕｄｏｚｙｍａ  ｓｐ．）に属する酵母であるＢＳ−ＵＥ５株（ＦＥＲＭ  Ｐ−２０２４３）で微生物分解する方法に関する。
【従来技術】
【０００２】
ポリウレタンは分子中にウレタン結合（−ＮＨＣＯＯ−）を有する高分子化合物の総称であり、ポリオールとイソシアネートの重付加反応により合成される。ウレタンフォームはポリウレタンと二酸化炭素から成る多泡性であり、冷蔵庫、自動車、建材などに断熱材やクッション材などとして広く使用されている。しかしウレタンフォームは、三次元の網目構造を持つ熱硬化性樹脂であるため、熱可塑性樹脂のように加熱して再利用できず、焼却や埋め立てによる処理しか方法がないのが現状である。
【０００３】
一方、ウレタンフォームのリサイクルは従来から研究されており、現在では、加水分解法、グリコール分解法やアミノ分解法などによって、再架橋可能な原料に戻す方式でのリサイクルが技術的には可能であることがわかっている。しかし、ウレタンフォームの多くは断熱材やクッション材として使用されるため、比重が軽く、熱伝導率も極めて小さい。そのため、ウレタンフォームの分解効率は悪くて経済的採算が取れず、実用化されていない。よって、コンポストのように低温でウレタンフォームを分解する省エネルギー型の方法が求められている。
【０００４】
このような省エネルギー型の方法として、すなわち低温でウレタンフォームを分解する方法として、微生物による分解処理が考えられる。微生物分解は低温での処理なので、エネルギー消費は最も少ない処理法といえる。また、ウレタンフォームを微生物分解した後、分解物を再利用することも考えられる。例えば、分解されたポリオールやアミンをイソシアネートと反応させ再利用することも考えられる。ウレタンフォームの微生物分解については、従来様々な微生物がスクリーニングされている。しかし、ウレタンフォームの微生物分解は検討されているものの、その分解効率が低いために、いまだに実用化されてはいない。
【０００５】
【非特許文献１】金原ら  自動車技術会論文集  29 (4) 135, 1998
【発明の開示】
【発明が解決しようとする課題】
【０００６】
そこで、ポリウレタンの微生物分解を実用化するのに利用することができる、新規な微生物を得ることが本発明の課題である。
【課題を解決するための手段】
【０００７】
上記の問題を解決するために発明者らはポリウレタン分解菌について鋭意換討した結果、ウレタンフォームを高い分解率で分解できる微生物であるＢＳ−ＵＥ５株を見いだし、本発明を完成させるに至った。ＢＳ−ＵＥ５株によればウレタンフォームを分解することが可能であるので、本発明により上記課題を解決することが可能である。本発明はポリウレタンフォームの廃棄及び再利用に有用である。
【０００８】
本発明は次（１）〜（４）からなる。
（１）ポリウレタンを分解する作用を有する、シュードザイマ属に属する酵母であるＢＳ−ＵＥ５株（ＦＥＲＭ  Ｐ−２０２４３）。
（２）ポリウレタンをシュードザイマ属に属する酵母であるＢＳ−ＵＥ５株（ＦＥＲＭ  Ｐ−２０２４３）で微生物分解する方法。
（３）前記ポリウレタンがエステル系のポリウレタンであることを特徴とする（２）に記載の方法。
（４）前記ポリウレタンがポリウレタンフォームであることを特徴とする（２）又は（３）に記載の方法。
【発明の効果】
【０００９】
本発明により、新規な微生物であるシュードザイマ属の酵母であるＢＳ−ＵＥ５株（ＦＥＲＭ  Ｐ−２０２４３）が与えられた。酵母ＢＳ−ＵＥ５株はポリウレタンを分解する活性を有する。よって本発明により、ポリウレタンを分解する新たな方法が与えられた。
【発明を実施するための最良の形態】
【００１０】
以下、発明の実頑の形態を具体的に説明する。
本発明は新規微生物であるシュードザイマ属の酵母ＢＳ−ＵＥ５株である。また本発明はポリウレタンを上記微生物で分解する方法である。従来ポリウレタンの微生物による分解は知られており、カビや細菌の例は報告されているが、酵母による分解の報告は知られていなかった。また、従来の微生物分解ではポリウレタン以外に酵母抽出物などの炭素源を加えた例が多く、ポリウレタンを唯一の炭素源とする微生物分解の例は少ない。
【００１１】
本発明者は多くの土壌からポリウレタンの分解菌を鋭意スクリーニングした結果、非常に高効率でポリウレタンを分解できるＢＳ−ＵＥ５株を見出した。ＢＳ−ＵＥ５株は独立行政法人  産美技術捻合研究所  特許生物寄託センターにＦＥＲＭ  Ｐ−２０２４３株として２００４年１０月８日に寄託されている。本発明においてＢＳ−ＵＥ５株は、無機塩の液体培養地中でポリウレタンを資化しなから増殖する。無機塩としては窒素、リン、カリウム、カルシウム、マグネシウムなどを含むものがあげられる。
【００１２】
菌株の同定はＢＳ−ＵＥ５株が酵母のため、２８ＳｒＤＮＡ  Ｄ１／Ｄ２  領域の遺伝子の比較に基づいて行った。以下方法の詳細に述べる。菌株をＰｏｔａｔｏ  Ｄｅｘｔｒｏｓｅ  Ａｇａｒ（ＰＤＡ）培地（Ｂｅｃｔｏｎ  Ｄｉｃｋｉｎｓｏｎ  ＭＤ，ＵＳＡ）  に植菌し、２５℃で７日間培養し、Ｆａｓｔ  ｐｒｅｐ  ＦＰ１２０（Ｑｂｉｏｇｅｎｅ  Ｉｌｌｋｉｒｃｈ  Ｃｅｄｅｘ，Ｆｒａｎｃｅ）  Ｆａｓｔ  ＤＮＡ  ｋｉｔ（Ｑｂｉｏｇｅｎｅ  Ｉｌｌｋｉｒｃｈ  Ｃｅｄｅｘ，Ｆｒａｎｃｅ）を用いてゲノム分離を行った。このゲノムをテンプレートとして、２８２  ｒＤＮＡフラグメントのＰＣＲ増幅を行った。ＰＣＲ増幅は下記のＮＬ１及びＮＬ４（Ｏ’Ｄｏｎｎｅｌｌ，１９９３）を用いて行った。
ＰＣＲプライマー  方向性        塩基配列
ＮＬＩ        Ｆｏｒｗａｒｄ    5' -GCATATCAATAAGCGGAGGAAAAG-3'
ＮＬ４        Ｒｅｖｅｒｓｅ    5’ -GGTCCGTGTTTCAAGACGG-3’
【００１３】
得られたＤＮＡフラグメントをＱＩＡｑｕｉｃｋ  ＰＣＲ  Ｐｕｒｉｆｉｃａｔｉｏｎ  ＫｉＬ（ＱＩＡＧＥＮ  Ｈｉｌｄｅｎ，Ｇｅｒｍａｎｙ）を用いて精製し、サイクルシーケンス反応に供した。サイクルシーケンス反応はＡＢＩ  ＰＲＩＳＭ  Ｂｉｇ  Ｄｙｅ  Ｔｅｒｍｉｎａｔｏｒ  Ｋｉｔ（Ａｐｐｌｉｅｄ  Ｂｉｏｓｙｓｔｅｍｓ，ＣＡ，ＵＳＡ）と下記のＮＬ１、ＮＬ２、ＮＬ３、ＮＬ４（Ｏ’Ｄｏｎｎｅｌｌ，１９９３）を用いておこなった。
シーケンスプライマー    方向性  塩基配列
ＮＬ１        Ｆｏｒｗａｒｄ    5'−GCATATCAATAAGCGGAGGAAAAG-3'
ＮＬ２        Ｆｏｒｗａｒｄ    5'−CTCTCTTTTCAAAGTTCTTTTCATCT-3'
ＮＬ３        Ｒｅｖｅｒｓｅ    5'−AGATGAAAAGAACTTTGAAAAGAGAG-3'
ＮＬ４        Ｒｅｖｅｒｓｅ    5’−GGTCCGTGTTTCAAGACGG-3’
【００１４】
反応生成物  ＤｙｅＥｘ２．０  Ｓｐｉｎ  Ｋｉｔ（ＱＩＡＧＥＮ，Ｈｉｌｄｅｎ，Ｇｅｒｍａｎｙ）を用いて精製し、塩基配列の解読を行い、Ａｕｔｏ  Ａｓｓｅｅｍｂｌｅｒ（Ａｐｐｌｉｅｄ  Ｂｉｏｓｙｓｔｅｍｓ，ＣＡ，ＵＳＡ）を用いて各シーケンス断片を結合し、目的塩基配列を得た。類似の塩基配列を国際ＤＮＡデータベースから解析するため、ＢＬＡＳＴによる相同性検索を行い、ＢＳ−ＵＥ５株をＰｓｅｕｄｏｚｙｍａ  ｓｐ．と同定した。
【００１５】
ポリウレタンとしてエステル系及びエーテル系のものがあるが、本発明の微生物分解法ではエステル系のポリウレタンの分解効率が優れている。エステル系のポリウレタンの具体例としては、ＴＤＩ、ＭＤＩ、ＮＤＩ、ＨＤＩ、ＸＤＩ、Ｈ６ＸＤＩ、ＩＰＤＩ、Ｈ１２ＭＤＩ、ＴＭＸＤＩ、ＤＤＩ、ＴＭＤＩ、ＮＢＤＩなどのイソシアネートとポリジエチレンアジベートなどのアジペート系ポリオールの付加重合物が例示される。しかし、本発明の対象となるエステル系のポリウレタンはその範囲内に限定されるものではない。
【００１６】
実用上、本発明で分解の対象となるポリウレタンの多くはポリウレタンフォームである。本発明で分解の対象となるポリウレタンフォームの製品中には、発泡剤、整泡列などの通常に使用される配合剤が配合されていてもよい。しかし配合剤の中にＢＳ−ＵＥ５株の増殖を阻害する配合剤が配合されている場合は、ポリウレタンフォームを溶剤抽出し、これを除去する必要がある。以下実施例で本発明を具体的に説明するが、本発明はこれらの実施例により限定されるものではない。
【実施例】
【００１７】
シリコーン栓付ガラス容器に準備した表1の組成の培地に、５ｍｍ角に切ったＴＤＩとポリジエチレンアジペートの付加重合物からなるエステル系ポリウレタンニフォーム片１０ｇ／Ｌを入れ、オートクレーブ中で９０℃の滅菌処理をした。これに同様のポリウレタンフォームを唯一の炭素源として前培養したＢＳ−ＵＥ５株の薗液を加え、３０日間３０℃、５０ｒｐｍで振とう培養し、１２１℃でオートクレーブ滅菌し、ポリウレタンフォーム片を取り出した。取り出したポリウレタンフォーム片をアセトンで数回洗浄後、純水で数回洗浄し、十分に乾燥したことを確認後、重量測定を行った。
【００１８】
【表１】
2006180811.tif 000002
【００１９】
（比較例）
実施例と同様の実験をＢＳ−ＵＥ５株の代わりに土壌から分離した細菌を用いて行った。
【００２０】
その結果、実施例のＢＳ−ＵＥ５株では重量減少は２１％であったが、比較例では重量減少は０％であった。よって表２のように、実施例のＢＳ−ＵＥ５株では比較例より顕著な重量減少が観察され、ＢＳ−ＵＥ５株がウレタンフォームを唯一の炭素源として分解することか確認された。
【００２１】
【表２】
2006180811.tif 000003
【産業上の利用可能性】
【００２２】
本発明の新規の微生物であるシュードザイマ属に属する酵母ＢＳ−ＵＥ５株（ＦＥＲＭ  Ｐ−２０２４３）は、ポリウレタンを分解する作用を有する。よって本発明によりポリウレタンを微生物分解する新たな手段が提供された。よって本発明の微生物を用いた微生物分解方法は、ポリウレタンの廃棄及び再利用に有用である。
【配列表】
2006180811000001.app